(57)【要約】【課題】溶融ガラスの周囲を取り囲む炉壁の耐久性を高め、得られるガラス物品において、炉壁を構成する耐火物を要因とした欠陥の発生を抑える。【解決手段】炉壁５と、炉壁５に周囲が取り囲まれた成形部６とを有する成形炉２を備え、成形部６に第１溶融ガラスＧＭを流動させながら成形し、ガラス物品としてのガラス板ＧＡを製造するガラス物品の製造装置１であって、炉壁５の炉内側表面に保護ガラス層８を備えている。【選択図】図１
2019085306.tif 000002
【特許請求の範囲】
【請求項１】
成形炉の炉壁に周囲が取り囲まれた成形部で第１溶融ガラスを流動させながら成形し、ガラス物品を製造する工程を備えたガラス物品の製造方法であって、
前記炉壁の炉内側表面に保護ガラス層を形成する工程を備えていることを特徴とするガラス物品の製造方法。
【請求項２】
前記保護ガラス層を形成する工程が、前記ガラス物品を製造する工程の前に別に実施されることを特徴とする請求項１に記載のガラス物品の製造方法。
【請求項３】
前記炉壁が、炭化ケイ素質又は窒化ケイ素質の耐火物を含み、
前記保護ガラス層を形成する工程では、前記成形炉の炉内に気化した酸化ホウ素を供給することを特徴とする請求項１又は２に記載のガラス物品の製造方法。
【請求項４】
前記保護ガラス層を形成する工程では、酸化ホウ素を含有する第２溶融ガラスを前記成形部に供給し、前記第２溶融ガラスから酸化ホウ素を気化させることを特徴とする請求項３に記載のガラス物品の製造方法。
【請求項５】
前記第２溶融ガラスの供給温度が、前記第１溶融ガラスの供給温度よりも高いことを特徴とする請求項４に記載のガラス物品の製造方法。
【請求項６】
前記第２溶融ガラスの酸化ホウ素の含有量が、前記第１溶融ガラスの酸化ホウ素の含有量よりも多いことを特徴とする請求項４又は５に記載のガラス物品の製造方法。
【請求項７】
炉壁と、前記炉壁に周囲が取り囲まれた成形部とを有する成形炉を備えたガラス物品の製造装置であって、
前記炉壁の炉内側表面に保護ガラス層を備えていることを特徴とするガラス物品の製造装置。
【請求項８】
前記炉壁が、炭化ケイ素質又は窒化ケイ素質の耐火物を含み、
前記保護ガラス層が、酸化ホウ素を含有することを特徴とする請求項７に記載のガラス物品の製造装置。
【発明の詳細な説明】
【技術分野】
【０００１】
本発明は、ガラス物品の製造方法及びその製造装置に関する。
【背景技術】
【０００２】
板ガラス等のガラス物品の製造工程において、溶融ガラスを流動させながら成形する成形部の周囲は、溶融ガラスの温度を安定させるために炉壁で取り囲まれている。このような炉壁の一種として、特許文献１には、二酸化ケイ素を主成分とする酸化皮膜を備えた炉壁が開示されている。この酸化皮膜は、炭化ケイ素焼結体から構成される炉壁表面を酸化することで形成された皮膜であり、二酸化ケイ素の結晶の一種であるクリストバライトを含有する。
【先行技術文献】
【特許文献】
【０００３】
【特許文献１】特開２０１３−７９１５６号公報
【発明の概要】
【発明が解決しようとする課題】
【０００４】
ガラス物品の製造工程において、成形炉の炉壁の劣化は、ガラス物品の生産性や品質に影響を及ぼすことになる。特許文献１に開示の酸化皮膜を備えた炉壁では、例えば、溶融ガラスから気化した蒸気に対する耐性が必ずしも十分ではなく、未だ改善の余地がある。
【０００５】
詳細には、特許文献１に開示されているように、成形炉の炉壁が炭化ケイ素質の耐火物で構成されている場合、炭化ケイ素質の耐火物の表面酸化により形成される酸化皮膜は、溶融ガラスから気化した蒸気により侵されやすい。また、酸化皮膜中に空気中の酸素が拡散し、酸化皮膜の表面から耐火物中への酸素の透過を許容する場合がある。これにより、耐火物中の炭化ケイ素（ＳｉＣ）の酸化が進行し、下記式に示すような炭酸ガスが発生する。
ＳｉＣ＋２Ｏ２→ＳｉＯ２＋ＣＯ２↑
【０００６】
このとき、耐火物の酸化皮膜の粘度は、溶融ガラスから気化した蒸気との反応、及び炉壁の使用時における熱によって低下している。この状態の酸化皮膜は、上記のように発生した炭酸ガスの気泡によって突き破られ、酸化皮膜には破裂した部分が多数形成される場合がある。そして、この酸化皮膜の破裂に伴って酸化皮膜の破片が炉内に飛散して溶融ガラスに付着し、得られるガラス物品に欠陥を発生させる場合がある。
【０００７】
なお、上記のような炉壁を構成する耐火物を要因としたガラス物品の欠陥は、炉壁を構成する耐火物が炭化ケイ素質以外の材質の場合であっても同様に生じることがある。
【０００８】
本発明は、溶融ガラスの周囲を取り囲む炉壁の耐久性を高め、得られるガラス物品において、炉壁を構成する耐火物を要因とした欠陥の発生を抑えることを課題とする。
【課題を解決するための手段】
【０００９】
上記の課題を解決するために創案された本発明は、成形炉の耐火物からなる炉壁に周囲が取り囲まれた成形部で第１溶融ガラスを流動させながら成形し、ガラス物品を製造する工程を備えたガラス物品の製造方法であって、炉壁の炉内側表面に保護ガラス層を形成する工程を備えていることを特徴とする。このような構成によれば、炉壁の炉内側表面が、保護ガラス層によって保護される。保護ガラス層は、酸化皮膜よりも第１溶融ガラスから気化した蒸気に対する耐性が得られ易く、酸素バリア性を維持し易い。従って、耐火物の酸化が生じ難くなり、得られるガラス物品において、炉壁を構成する耐火物を要因とした欠陥の発生を抑えることができる。
【００１０】
上記の構成において、保護ガラス層を形成する工程が、ガラス物品を製造する工程の前に別に実施されることが好ましい。すなわち、保護ガラス層を形成する工程は、ガラス物品を製造する工程の実施中に同時に行ってもよいが、この場合にはガラス物品の製造開始直後において保護ガラス層が十分に形成されないおそれがある。従って、ガラス物品を製造する工程の前に保護ガラス層を形成する工程を別に実施し、ガラス物品の製造開始直後から成形炉の炉壁の炉内側表面に保護ガラス層が十分形成された状態とすることが好ましい。これにより、得られるガラス物品において、炉壁を構成する耐火物を要因とした欠陥の発生をより確実に抑えることができる。
【００１１】
上記の構成において、炉壁が、炭化ケイ素質又は窒化ケイ素質の耐火物を含み、保護ガラス層を形成する工程では、成形炉の炉内に気化した酸化ホウ素を供給することが好ましい。このようにすれば、気化した酸化ホウ素が炉壁の炉内側表面に存在する二酸化ケイ素と反応し、炉壁の炉内側表面に保護ガラス層が形成される。
【００１２】
上記の構成において、保護ガラス層を形成する工程では、酸化ホウ素を含有する第２溶融ガラスを成形部に供給し、第２溶融ガラスから酸化ホウ素を気化させることが好ましい。このようにすれば、第２溶融ガラスから気化した酸化ホウ素が炉壁の炉内側表面に存在する二酸化ケイ素と反応し、炉壁の炉内側表面に保護ガラス層が形成される。また、成形部に連続的に第２溶融ガラスを供給すれば、成形炉内で気化した酸化ホウ素の濃度を高い状態に維持できるため、酸化ホウ素と二酸化ケイ素との反応が頻繁に生じる。従って、炉壁の炉内側表面における保護ガラス層の形成を促進することができる。
【００１３】
上記の構成において、第２溶融ガラスの供給温度が、第１溶融ガラスの供給温度よりも高いことが好ましい。このようにすれば、保護ガラス層を形成する工程において、第２溶融ガラスから気化する酸化ホウ素の量が多くなる。従って、炉壁の炉内側表面における保護ガラス層の形成を促進することができる。
【００１４】
上記の構成において、第２溶融ガラスの酸化ホウ素の含有量が、第１溶融ガラスの酸化ホウ素の含有量よりも多いことが好ましい。このようにすれば、保護ガラス層を形成する工程において、第２溶融ガラスから気化する酸化ホウ素の量が多くなる。従って、炉壁の炉内側表面における保護ガラス層の形成を促進することができる。
【００１５】
上記の課題を解決するために創案された本発明は、炉壁と、炉壁に周囲が取り囲まれた成形部とを有する成形炉を備えたガラス物品の製造装置であって、炉壁の炉内側表面に保護ガラス層を備えていることを特徴とする。このような構成によれば、上述した対応する構成と同様の作用効果を得ることができる。
【００１６】
上記の構成において、炉壁が、炭化ケイ素質又は窒化ケイ素質の耐火物を含み、保護ガラス層が、酸化ホウ素を含有することが好ましい。
【発明の効果】
【００１７】
以上のような本発明によれば、成形部の周囲を取り囲む炉壁の耐久性を高め、得られるガラス物品において、炉壁を構成する耐火物を要因とした欠陥の発生を抑えることができる。
【図面の簡単な説明】
【００１８】
【図１】ガラス物品の製造装置の全体構成、及びガラス物品を製造する工程を示す模式図である。
【図２】保護ガラス層を形成する工程を示す模式図である。
【発明を実施するための形態】
【００１９】
以下、ガラス物品の製造装置、及びガラス物品の製造方法の実施形態を添付図面に基づいて説明する。
【００２０】
＜ガラス物品の製造装置＞
図１に示すように、ガラス物品の製造装置１は、第１溶融ガラスＧＭからガラス物品としてのガラス板ＧＡを製造する装置である。なお、本実施形態では、ガラス板ＧＡは、一又は複数の製品ガラス板が採取されるガラス原板である。
【００２１】
ガラス物品の製造装置１は、第１溶融ガラスＧＭからガラスリボンＧＲを成形する成形炉２と、ガラスリボンＧＲを徐冷する徐冷炉３と、ガラスリボンＧＲからガラス板ＧＡを切り出す切断部４とを備えている。
【００２２】
成形炉２は、耐火物からなる炉壁５と、第１溶融ガラスＧＭからガラスリボンＧＲを成形する成形部（成形体とも呼ばれる）６と、成形部６の下方位置でガラスリボンＧＲを表裏両側から挟むエッジローラ７とを備えている。
【００２３】
炉壁５は、成形部６の周囲を取り囲むように天壁５ａと側壁５ｂとを備え、各壁部の炉内側表面には、非晶質の保護ガラス層８が形成されている。保護ガラス層８は、酸化ホウ素を含有し、例えば炉内の熱によって半溶融状態を維持している。保護ガラス層８の厚みは、０．２〜２ｍｍであることが好ましい。なお、保護ガラス層８は、成形炉２の炉壁５の一部（例えば、天壁５ａ）のみに形成されていてもよい。また、保護ガラス層８は、成形炉２の炉壁５の炉内側表面から徐冷炉３の炉壁９の炉内側表面の一部に跨るように形成されていてもよい。
【００２４】
成形炉２の炉壁５を構成する耐火物は炭化ケイ素質である。炭化ケイ素質の熱伝導性及び均熱性は比較的高いため、炉壁５の熱伝導性及び均熱性を高めることができる。これにより、第１溶融ガラスＧＭの成形温度を安定させ、ガラスリボンＧＲ及びガラス板ＧＡの品質を安定させることができる。
【００２５】
成形部６は、オーバーフローダウンドロー法によって第１溶融ガラスＧＭからガラスリボンＧＲを成形するものであって、上端部にオーバーフロー溝６ａが形成された断面視略楔形をなす。成形部６は、成形部６のオーバーフロー溝６ａの上方から溢れ出た第１溶融ガラスＧＭを、両側面６ｂに沿ってそれぞれ流下させ、その下端部６ｃで合流させて板状に成形する。なお、成形部６は、上記の構成に限らず、スロットダウンドロー法やリドロー法など、オーバーフローダウンドロー法以外の他の成形方法を実施する構成であってもよい。
【００２６】
エッジローラ７は、成形部６の下方位置で、第１溶融ガラスＧＭの幅方向収縮を規制して所定幅のガラスリボンＧＲとする。
【００２７】
徐冷炉３は、エッジローラ７の下方位置に設けられ、ガラスリボンＧＲに対して除歪処理を施すためのものであって、ガラスリボンＧＲの周囲を取り囲むように炉壁（側壁）９を備えている。徐冷炉３は、上下方向に複数段設けられたアニーラローラ１０を有する。なお、炉内に生じる上昇気流を阻止するために、成形炉２と徐冷炉３との境界部などの所定位置に、ガラスリボンＧＲが通過可能な開口部を有する仕切り部（図示省略）を設けてもよい。
【００２８】
炉壁９を構成する耐火物は炭化ケイ素質である。炭化ケイ素質の熱伝導性及び均熱性は比較的高いため、炉壁９の熱伝導性及び均熱性を高めることができる。これにより、ガラスリボンＧＲの徐冷温度を安定させ、ガラスリボンＧＲ及びガラス板ＧＡの品質を安定させることができる。
【００２９】
徐冷炉３の下方位置には、ガラスリボンＧＲを表裏両側から挟持する支持ローラ１１が設けられている。支持ローラ１１とエッジローラ７との間、または支持ローラ１１と何れか一箇所のアニーラローラ１０との間では、ガラスリボンＧＲを薄肉にすることを助長するための張力が付与されている。
【００３０】
切断部４は、支持ローラ１１の下方位置で、降下してくる縦姿勢（例えば、鉛直姿勢）のガラスリボンＧＲを所定の長さ毎に幅方向に切断することにより、ガラスリボンＧＲからガラス板ＧＡを順次切り出すように構成されている。ここで、幅方向は、ガラスリボンＧＲの長手方向（搬送方向）と直交する方向であり、本実施形態では実質的に水平方向と一致する。
【００３１】
切断部４は、縦姿勢のガラスリボンＧＲの表面ＧＲｘ上を走行することで、ガラスリボンＧＲの幅方向に沿ってスクライブ線Ｓ１を形成するホイールカッター（図示省略）と、スクライブ線Ｓ１が形成された領域に裏面ＧＲｙから当接する第１支持部１２と、切り出し対象のガラス板ＧＡに対応する部分のガラスリボンＧＲの幅方向端部を支持した状態で、スクライブ線Ｓ１及びその近傍に曲げ応力を作用させるための動作を行う第２支持部１３とを備えている。
【００３２】
ホイールカッターは、降下中のガラスリボンＧＲに追従降下しつつ、ガラスリボンＧＲの幅方向の全幅又は一部にスクライブ線Ｓ１を形成する構成となっている。この実施形態では、相対的に厚みが大きくなるガラスリボンＧＲの幅方向端部（耳部）にも幅方向にスクライブ線Ｓ１が形成される。なお、スクライブ線Ｓ１はレーザの照射等によって形成してもよい。
【００３３】
第１支持部１２は、ガラスリボンＧＲの幅方向に沿って長尺となるように形成されており、降下中のガラスリボンＧＲに追従降下しつつ、ガラスリボンＧＲの全幅又は一部（例えば中央部）と当接する構成となっている。
【００３４】
第２支持部１３は、ガラスリボンＧＲの幅方向両端部を表裏両側から挟持するチャック機構により構成されている。本実施形態では、第２支持部１３は、ガラスリボンＧＲの幅方向両端部のそれぞれにおいて、ガラスリボンＧＲの長手方向に間隔を置いて複数設けられている。一方側の幅方向端部に設けられた複数の第２支持部１３は、これら全てが同一のアーム（図示省略）によって保持されている。また同様に、他方側の幅方向端部に設けられた複数の第２支持部１３も、これら全てが同一のアーム（図示省略）によって保持されている。そして、各々のアームの動作により、複数の第２支持部１３が降下中のガラスリボンＧＲに追従降下しつつ、矢印Ａで示すように、支持したガラスリボンＧＲを第２支持部１３を支点として湾曲させるための動作を行う。これにより、スクライブ線Ｓ１及びその近傍に曲げ応力を付与し、ガラスリボンＧＲをスクライブ線Ｓ１に沿って幅方向に割断する。この割断の結果、ガラスリボンＧＲからガラス板ＧＡが切り出される。そして、本実施形態では、切り出されたガラス板ＧＡが、第２支持部１３によって別の搬送手段（図示省略）に引き渡されるようになっている。なお、第２支持部１３は、挟持する支持形態に限らず、ガラスリボンＧＲ（又はガラス板ＧＡ）の表裏面のいずれか一方の面のみを負圧吸着によって支持するものであってもよい。
【００３５】
ここで、本実施形態では、切断部４は、折り割り割断を実施するものであるが、これに限定されるものではなく、レーザ割断、レーザ溶断などの他の切断方法を実施するものであってもよい。また、切断部４は、方向変換部（例えば、複数のガイドローラ）によって、ガラスリボンＧＲを縦姿勢から横姿勢（例えば、水平方向）へと姿勢を変換して案内した後、方向変換部の下流側において横姿勢のガラスリボンＧＲを幅方向に切断するようにしてもよい。
【００３６】
＜ガラス物品の製造方法＞
ガラス物品の製造方法は、上記の構成を備えた製造装置１を用いて、第１溶融ガラスＧＭからガラス板ＧＡを製造する工程を備えている。詳細には、図１に示すように、ガラス板ＧＡを製造する工程は、成形炉２で第１溶融ガラスＧＭからガラスリボンＧＲを成形する成形工程と、成形されたガラスリボンＧＲを徐冷炉３で徐冷する徐冷工程と、徐冷（冷却）されたガラスリボンＧＲを切断部４で所定長さ毎に幅方向に切断する切断工程とを備えている。なお、ガラス板ＧＡの耳部は、後続の工程で切断してもよい。
【００３７】
ガラス物品の製造方法は、ガラス板ＧＡを製造する工程の前に、製造装置１の成形炉２の炉壁５の炉内側表面に保護ガラス層８を形成する工程を更に備えている。
【００３８】
保護ガラス層８を形成する工程では、図２に示すように、酸化ホウ素を含有する第２溶融ガラスＧＭｘを成形部６に供給し、成形部６のオーバーフロー溝６ａから溢れ出させる。第２溶融ガラスＧＭｘは、通常の成形時と同様に、連続的に供給することが好ましい。これにより、第２溶融ガラスＧＭｘから気化（蒸発）した蒸気Ｓ中に含まれる酸化ホウ素が、炉壁５に含まれる炭化ケイ素の酸化によって炉内側表面に存在する二酸化ケイ素と反応する。この反応の結果、炉壁５の炉内側表面に保護ガラス層８が形成される。ここで、第２溶融ガラスＧＭｘの供給時間は、酸化ホウ素の含有量や供給温度によって異なるが、例えば、３〜３０日である。
【００３９】
保護ガラス層８は、第１溶融ガラスＧＭから気化した蒸気に対する耐性が得られ易く、酸素バリア性を維持し易い。従って、炉壁５に含まれる炭化ケイ素の酸化が生じ難くなる。これにより、炉壁５の炉内側表面からの炭酸ガスの発生も抑えられるため、炭酸ガスの気泡を要因とした酸化皮膜の破裂は生じ難くなる。従って、得られるガラス板ＧＡにおいて、炉壁５を構成する耐火物を要因とした欠陥の発生を抑えることが可能となる。
【００４０】
第１溶融ガラスＧＭ及び第２溶融ガラスＧＭｘとしては、例えば、ソーダガラス、ソーダライムガラス、ホウケイ酸ガラス、アルミノシリケートガラス、アルカリ含有ガラス、無アルカリガラス等が挙げられる。無アルカリガラスのガラス組成は、例えば、質量％で、ＳｉＯ２  ５０〜７０％、Ａｌ２Ｏ３  １２〜２５％、Ｂ２Ｏ３  ０〜１２％、Ｌｉ２Ｏ＋Ｎａ２Ｏ＋Ｋ２Ｏ（Ｌｉ２Ｏ、Ｎａ２Ｏ及びＫ２Ｏの合量）  ０〜１％未満、ＭｇＯ  ０〜８％、ＣａＯ  ０〜１５％、ＳｒＯ  ０〜１２％、ＢａＯ  ０〜１５％を含む。また、強化ガラスとして用いられるアルカリ含有ガラスのガラス組成は、例えば、質量％で、ＳｉＯ２  ５０〜８０％、Ａｌ２Ｏ３  ５〜２５％、Ｂ２Ｏ３  ０〜１５％、Ｎａ２Ｏ  １〜２０％、Ｋ２Ｏ  ０〜１０％を含む。
【００４１】
第１溶融ガラスＧＭとしては、質量％で、ＳｉＯ２  ５５〜７０％、Ａｌ２Ｏ３  １０〜２５％、Ｂ２Ｏ３  ０〜３％、Ｌｉ２Ｏ＋Ｎａ２Ｏ＋Ｋ２Ｏ（Ｌｉ２Ｏ、Ｎａ２Ｏ及びＫ２Ｏの合量）  ０〜１％未満、ＭｇＯ  ０〜８％、ＣａＯ  ２〜１２％、ＳｒＯ  ０〜８％、ＢａＯ  ０〜１５％を含む高歪点ガラスが好ましい。これは、高歪点ガラスでは、Ｂ２Ｏ３含有量が少なく、耐火物を要因とした欠陥が発生しやすいので、本実施形態による欠陥の発生を抑える効果が顕著となるからである。
【００４２】
保護ガラス層８の形成を促進する観点からは、第２溶融ガラスＧＭｘは、耐火物の成分と反応する成分を含有することが好ましい。例えば、第２溶融ガラスＧＭｘは、酸化ホウ素（Ｂ２Ｏ３）を５質量％以上含有していることが好ましく、１０質量％以上含有していることがより好ましい。
【００４３】
保護ガラス層８を形成する工程では、蒸気Ｓ中の酸化ホウ素量を多くして保護ガラス層８の形成を促進する観点からは、第２溶融ガラスＧＭｘの供給温度Ｔ０が、ガラス板ＧＡを製造する工程における第１溶融ガラスＧＭの供給温度（成形温度）Ｔ１よりも高いことが好ましい。ガラス組成によっても異なるが、例えば、供給温度Ｔ１が１１００〜１２００℃である場合に、供給温度Ｔ０は１２００℃よりも高い温度から１３５０℃までとすればよい。ここで、供給温度とは、成形部での溶融ガラスの温度であり、本実施形態では、成形部６の両側面６ｂにおける溶融ガラスの温度を意味する。
【００４４】
ここで、供給温度Ｔ０のみに着目した場合、供給温度Ｔ０は、蒸気Ｓ中の酸化ホウ素量を多くする観点からは、１２００℃以上であることが好ましく、１２５０℃以上であることがより好ましく、１３００℃以上であることが特に好ましい。
【００４５】
保護ガラス層８を形成する工程では、第２溶融ガラスＧＭｘが成形部６の下方で板状に成形される必要はない。従って、第２溶融ガラスＧＭｘから気化する酸化ホウ素量を増やす観点からは、第２溶融ガラスＧＭｘは板引きができない程度の粘度（例えば、２０００Ｐａ・ｓ以下）となる高い温度に維持されることが好ましい。図示例では、第２溶融ガラスＧＭｘは、雫状ガラスＧＤになって成形部６から落下（滴下）している。この際、エッジローラ７及び／又はアニーラローラ１０は、成形部６から落下する第２溶融ガラスＧＭｘ（雫状ガラスＧＤ）が付着しないように、ローラの対向間隔を大きくするなどして、ガラスリボン成形時の基準位置ＢＰから退避させることが好ましい。また、落下する第２溶融ガラスＧＭｘを回収する籠等の回収部（図示省略）を成形炉２又は徐冷炉３の炉内に設けてもよい。
【００４６】
保護ガラス層８を形成する工程で使用する第２溶融ガラスＧＭｘのガラス組成は、ガラス板ＧＡを製造する工程で使用する第１溶融ガラスＧＭのガラス組成と同じであってもよいし、異なっていてもよい。第１溶融ガラスＧＭ中の酸化ホウ素の含有量が少ない場合（例えば、酸化ホウ素の含有量が５質量％未満の場合）は、第２溶融ガラスＧＭｘとしては、第１溶融ガラスＧＭとは異なるガラス組成とし、酸化ホウ素の含有量を第１溶融ガラスＧＭよりも多くすることが好ましい。第２溶融ガラスＧＭｘと第１溶融ガラスＧＭのガラス組成が異なる場合、保護ガラス層８を形成する工程の後に生地替えを行う。
【００４７】
なお、本発明は、上記の実施形態に限定されるものではなく、上記した作用効果に限定されるものでもない。本発明は、本発明の要旨を逸脱しない範囲で種々の変更が可能である。
【００４８】
上記実施形態では、保護ガラス層を形成する工程において、酸化ホウ素を含有する第２溶融ガラスを成形部に供給する場合を説明したが、保護ガラス層を形成する方法はこれに限定されない。例えば、酸化ホウ素を含有する第２溶融ガラスを収容した耐火性容器を成形炉の炉内に配置してもよいし、酸化ホウ素を含有する気体を成形炉の炉内に直接供給してもよい。
【００４９】
上記実施形態では、保護ガラス層を形成する工程において、第２溶融ガラスから気化した酸化ホウ素と、成形炉の炉壁の炉内側表面に存在する二酸化ケイ素とを反応させて保護ガラス層を形成する場合を説明したが、保護ガラス層の形成方法はこれに限定されない。炉壁の炉内側表面に存在する二酸化ケイ素と反応させる物質は、二酸化ケイ素と反応性を有するものであれば、アルカリ金属酸化物（例えば、Ｎａ２Ｏ、Ｋ２Ｏ等）であってもよい。この場合、保護ガラス層を形成する工程において、例えば、アルカリ金属酸化物を１０質量％含有する溶融ガラスを供給するようにしてもよい。
【００５０】
上記実施形態では、炉壁が炭化ケイ素質の耐火物である場合を説明したが、窒化ケイ素質の耐火物であってもよい。あるいは、炭化ケイ素質及び／又は窒化ケイ素質を含み、更にこれら以外の耐火物を含んでいてもよい。
【００５１】
上記実施形態では、ガラス物品を製造する工程の前に、保護ガラス層を形成する工程を別に実施する場合を説明したが、保護ガラス層を形成する工程は、ガラス物品を製造する工程と同時に実施してもよい。すなわち、保護ガラス層を形成しながらガラス物品を製造してもよい。
【００５２】
上記実施形態では、ガラス物品としてガラス板を製造する場合を説明したが、ガラス物品はこれに限定されない。ガラス物品は、例えば、ガラスリボンをロール状に巻き取ったガラスロールや、ガラス管などであってもよい。ガラスロールは、ガラス板と同様に成形部でガラスリボンを成形した後、徐冷炉の下方で縦方向に搬送されるガラスリボンをロール状に巻き取ったり、方向変換部の下流側で横方向に搬送されるガラスリボンをロール状に巻き取ったりすることで得られる。ガラスロールの場合、ガラスリボンの耳部を切断した後にロール状に巻き取ることが好ましく、また、ガラスリボンと保護シート（例えば、樹脂シートなど）を重ねて両者を一緒に巻き取ることが好ましい。一方、ガラス管は、例えば、ダンナー法により製造することで得られる。ガラス管の製造装置の場合、成形部は円筒状であり、成形スリーブとも呼ばれる。この成形部を回転駆動させながら第１溶融ガラスを巻き付け、第１溶融ガラスを管状に成形する。
【符号の説明】
【００５３】
１      ガラス物品の製造装置
２      成形炉
３      徐冷炉
４      切断部
５      炉壁
６      成形部
６ａ    オーバーフロー溝
７      エッジローラ
８      保護ガラス層
９      炉壁
１０    アニーラローラ
１１    支持ローラ
ＧＡ    ガラス板（ガラス物品）
ＧＭ    第１溶融ガラス
ＧＭｘ  第２溶融ガラス
ＧＲ    ガラスリボン
Ｓ      蒸気
【図１】
2019085306.tif 000003
【図２】
2019085306.tif 000004